(57)【要約】      （修正有）【課題】改善されたモジュラス３００、デルタトルク及び引裂抵抗を示す、充填剤を含むゴム混合物のための、硫黄を含まない好適なカップリング試薬の提供。【解決手段】式Ｉで表されるケイ素含有アゾジカルボキサミドであり、ゴムに混合して、ケーブル外部被覆、ホース、駆動ベルト等に使用を提供。2017132752.tif 000062［Ａ1は、−Ｏ−（（ＣＲI2）w−Ｏ−）v−Ａｌｋ；ｖは１〜６０；ｗは１〜２０；ＲIは各々独立にＨ、フェニル基等；Ａｌｋは分岐鎖／非分岐鎖の、飽和／不飽和の各々独立に置換／非置換の、脂肪族、芳香族又は脂肪族／芳香族混合の一価のＣ1〜Ｃ35炭化水素基；Ａ2は各々独立に、分岐鎖又は非分岐鎖のアルキル基等；Ｄ1は各々独立に、Ｈ又はＡｌｋ’；Ａｌｋ’は、Ｃ1〜Ｃ18アルキル基等；Ｒ1は各々独立に、分岐鎖又は非分岐鎖の、飽和又は不飽和の、脂肪族、芳香族又は脂肪族／芳香族混合の二価のＣ1〜Ｃ30炭化水素基；ｘは、１．３〜１．７］【選択図】なし【特許請求の範囲】
【請求項１】
一般式Ｉ
【化１】
2017132752.tif 000058
［式中、Ａ1は、アルキルポリエーテル基−Ｏ−（（ＣＲI2）w−Ｏ−）v−Ａｌｋであり、ここで、ｖは１から６０まで、ｗは１から２０までであり、
ＲIはそれぞれ独立してＨ、フェニル基または非分岐鎖もしくは分岐鎖のアルキル基であり、
Ａｌｋは、分岐鎖または非分岐鎖の、飽和または不飽和の、置換されているか、または置換されていない、脂肪族、芳香族または脂肪族／芳香族混合の一価のＣ1〜Ｃ35炭化水素基であり、
Ａ2は、同一であるか、または異なっており、分岐鎖または非分岐鎖のアルキル基、分岐鎖または非分岐鎖のアルコキシ基、分岐鎖または非分岐鎖のＣ2〜Ｃ25アルケニルオキシ基、Ｃ6〜Ｃ35アリールオキシ基、分岐鎖または非分岐鎖のＣ7〜Ｃ35アルキルアリールオキシ基、分岐鎖または非分岐鎖のＣ7〜Ｃ35アラルキルオキシ基、またはヒドロキシル基（−ＯＨ）であり、
Ｄ1は、同一であるか、または異なっており、ＨまたはＡｌｋ’であり、ここで、Ａｌｋ’は、Ｃ1〜Ｃ18アルキル基、Ｃ5〜Ｃ18シクロアルキル基、またはＣ6〜Ｃ18アリール基であり、
Ｒ1は、同一であるか、または異なっており、分岐鎖または非分岐鎖の、飽和または不飽和の、脂肪族、芳香族または脂肪族／芳香族混合の二価のＣ1〜Ｃ30炭化水素基であり、該炭化水素基は、任意にＦ−、Ｃｌ−、Ｂｒ−、Ｉ−、−ＣＮまたはＨＳ−で置換されている］のケイ素含有アゾジカルボキサミドにおいて、平均ポリエーテル分率ｘは、１．３から１．７までであることを特徴とする前記ケイ素含有アゾジカルボキサミド。
【請求項２】
請求項１に記載のケイ素含有アゾジカルボキサミドにおいて、Ａ1は、−Ｏ−（（ＣＨ2）w−Ｏ−）5Ｃ13Ｈ27であることを特徴とする前記ケイ素含有アゾジカルボキサミド。
【請求項３】
請求項１に記載のケイ素含有アゾジカルボキサミドにおいて、該ケイ素含有アゾジカルボキサミドは、
【化２】
2017132752.tif 000059
であることを特徴とする前記ケイ素含有アゾジカルボキサミド。
【請求項４】
請求項１に記載のケイ素含有アゾジカルボキサミドの製造方法において、
一般式ＩＩ
【化３】
2017132752.tif 000060
のアゾジカルボキシ化合物を、
一般式ＩＩＩ
【化４】
2017132752.tif 000061
のアミノシランと反応させ、
前記式中、ｘ、Ａ1、Ａ2、Ｒ1およびＤ1は、前記定義されたものであり、
Ｓｕｂ1およびＳｕｂ2は、同一であるか、または異なっており、Ｈ、分岐鎖または非分岐鎖のＣ1〜Ｃ18アルキル、ベンジル（−ＣＨ2−Ｃ6Ｈ5）またはアルキルポリエーテル（ＣＨ2−ＣＨ2−Ｏ）n−Ａｌｋ’または（ＣＨ（ＣＨ3）−ＣＨ2−Ｏ）n−Ａｌｋ’であり、ここで、ｎは１から１０までであり、Ａｌｋ’は、前記定義されたものであり、
Ｘ1およびＸ2は、同一であるか、または異なっており、ＯまたはＮＨであることを特徴とする前記製造方法。
【請求項５】
エチレン・プロピレン・ジエンコポリマー（ＥＰＤＭ）、エチレン・プロピレンコポリマー（ＥＰＭ）、クロロプレンゴム（ＣＲ）、クロロポリエチレン（ＣＭ）、クロロイソブテン・イソプレン（クロロブチル）ゴム（ＣＩＩＲ）、クロロスルホニル・ポリエチレン（ＣＳＭ）、エチレン・ビニルアセテートコポリマー（ＥＡＭ）、アルキルアクリレートコポリマー（ＡＣＭ）、ポリエステルポリウレタン（ＡＵ）、ポリエーテルポリウレタン（ＥＵ）、ブロモ・イソブテン・イソプレン（ブロモブチル）ゴム（ＢＩＩＲ）、ポリクロロトリフルオロエチレン（ＣＦＭ）、イソブテンイソプレンゴム（ブチルゴム、ＩＩＲ）、イソブテンゴム（ＩＭ）、ポリイソプレン（ＩＲ）、熱可塑性ポリエステルポリウレタン（ＹＡＵ）、熱可塑性ポリエーテルポリウレタン（ＹＥＵ）、ポリマー鎖にメチル基を有するシリコーンゴム（ＭＱ）、水素化アクリロニトリル・ブタジエンゴム（ＨＮＢＲ）、アクリロニトリル・ブタジエンゴム（ＮＢＲ）またはカルボキシル化アクリロニトリル・ブタジエンゴム（ＸＮＢＲ）、好ましくはエチレン・プロピレン・ジエンコポリマー（ＥＰＤＭ）の群から選択される少なくとも１つのゴムと、
少なくとも１つの充填剤と、
少なくとも１つの請求項１に記載のケイ素含有アゾジカルボキサミド
を混合することを特徴とするゴム混合物の製造方法。
【請求項６】
（ａ）エチレン・プロピレン・ジエンコポリマー（ＥＰＤＭ）、エチレン・プロピレンコポリマー（ＥＰＭ）、クロロプレンゴム（ＣＲ）、クロロポリエチレン（ＣＭ）、クロロイソブテン・イソプレン（クロロブチル）ゴム（ＣＩＩＲ）、クロロスルホニル・ポリエチレン（ＣＳＭ）、エチレン・ビニルアセテートコポリマー（ＥＡＭ）、アルキルアクリレートコポリマー（ＡＣＭ）、ポリエステルポリウレタン（ＡＵ）、ポリエーテルポリウレタン（ＥＵ）、ブロモ・イソブテン・イソプレン（ブロモブチル）ゴム（ＢＩＩＲ）、ポリクロロトリフルオロエチレン（ＣＦＭ）、イソブテンイソプレンゴム（ブチルゴム、ＩＩＲ）、イソブテンゴム（ＩＭ）、ポリイソプレン（ＩＲ）、熱可塑性ポリエステルポリウレタン（ＹＡＵ）、熱可塑性ポリエーテルポリウレタン（ＹＥＵ）、ポリマー鎖にメチル基を有するシリコーンゴム（ＭＱ）、水素化アクリロニトリル・ブタジエンゴム（ＨＮＢＲ）、アクリロニトリル・ブタジエンゴム（ＮＢＲ）またはカルボキシル化アクリロニトリル・ブタジエンゴム（ＸＮＢＲ）、好ましくはエチレン・プロピレン・ジエンコポリマー（ＥＰＤＭ）の群から選択される少なくとも１つのゴムと、
（ｂ）少なくとも１つの充填剤と、
（ｃ）一般式Ｉのケイ素含有アゾジカルボキサミド
を含むことを特徴とするゴム混合物。
【請求項７】
請求項６に記載のゴム混合物の、ケーブル外部被覆、ホース、駆動ベルト、ベルトコンベヤ、ロールカバー、靴底、リングシールおよび制振部材における使用。
【発明の詳細な説明】
【技術分野】
【０００１】
本発明は、ケイ素含有アゾジカルボキサミド、およびその製造、およびゴム混合物における使用に関する。
【背景技術】
【０００２】
独国特許公開出願第２７０４５０６号明細書（ＤＥ２７０４５０６）は、一般式Ｙ−Ｘ−ＣＯ−Ｎ＝Ｎ−ＣＯ−Ｘ1−Ｚの化合物、および充填剤を含むゴム混合物におけるその使用を開示している。
【０００３】
さらに、米国特許出願公開第２００９−０２３４０６６Ａ１号明細書（ＵＳ２００９０２３４０６６Ａ１）は、イソプレンゴムを含むゴム混合物において硫黄含有シランともに使用される式Ａ−ＣＯ−Ｎ＝Ｎ−ＣＯ−Ｚ−Ｇの化合物を開示している。
【０００４】
米国特許出願公開第２００９−０１８６９６１Ａ１号明細書（ＵＳ２００９０１８６９６１Ａ１）は、イソプレンゴムを含むゴム混合物において「被覆材料」とともに使用される式Ａ−ＣＯ−Ｎ＝Ｎ−ＣＯ−Ｚ−Ｇの化合物を開示している。
【０００５】
さらに、欧州特許出願公開第２５０８５５９号明細書（ＥＰ２５０８５５９）は、ゴム混合物であって、
（Ａ）エチレン・プロピレン・ジエンコポリマー（ＥＰＤＭ）、エチレン・プロピレンコポリマー（ＥＰＭ）、クロロプレンゴム（ＣＲ）、クロロポリエチレン（ＣＭ）、クロロイソブテン・イソプレン・（クロロブチル）ゴム（ＣＩＩＲ）、クロロスルホニル・ポリエチレン（ＣＳＭ）、エチレン・ビニルアセテートコポリマー（ＥＡＭ）、アルキルアクリレートコポリマー（ＡＣＭ）、ポリエステルポリウレタン（ＡＵ）、ポリエーテルポリウレタン（ＥＵ）、ブロモ・イソブテン・イソプレン（ブロモブチル）ゴム（ＢＩＩＲ）、ポリクロロトリフルオロエチレン（ＣＦＭ）、イソブテンイソプレンゴム（ブチルゴム、ＩＩＲ）、イソブテンゴム（ＩＭ）、熱可塑性ポリエステルポリウレタン（ＹＡＵ）、熱可塑性ポリエーテルポリウレタン（ＹＥＵ）、ポリマー鎖にメチル基を有するシリコーンゴム（ＭＱ）、水素化アクリロニトリル・ブタジエンゴム（ＨＮＢＲ）、アクリロニトリル・ブタジエンゴム（ＮＢＲ）またはカルボキシル化アクリロニトリル・ブタジエンゴム（ＸＮＢＲ）の群から選択される少なくとも１つのゴムと、
（Ｂ）少なくとも１つの酸化物充填剤と、
（Ｃ）少なくとも１つの、式
【化１】
2017132752.tif 000002
のケイ素含有アゾジカルバミド
を含むゴム混合物を開示している。
【０００６】
欧州特許出願公開第２５５２９２５号明細書（ＥＰ２５５２９２５）は、式
【化２】
2017132752.tif 000003
のケイ素含有アゾジカルバミドの、式
【化３】
2017132752.tif 000004
のアゾビスカルボキシ化合物と、式
【化４】
2017132752.tif 000005
のアミノシランとの反応による製造方法を開示している。
【先行技術文献】
【特許文献】
【０００７】
【特許文献１】独国特許公開出願第２７０４５０６号明細書
【特許文献２】米国特許出願公開第２００９−０２３４０６６Ａ１号明細書
【特許文献３】米国特許出願公開第２００９−０１８６９６１Ａ１号明細書
【特許文献４】欧州特許出願公開第２５０８５５９号明細書
【特許文献５】欧州特許出願公開第２５５２９２５号明細書
【発明の概要】
【発明が解決しようとする課題】
【０００８】
本発明の目的は、改善されたモジュラス３００、デルタトルク（ｄｅｌｔａ  ｔｏｒｑｕｅ）および引裂抵抗を示す、充填剤を含むゴム混合物のための、硫黄を含まない好適なカップリング試薬を提供することである。
【課題を解決するための手段】
【０００９】
本発明は、一般式Ｉ
【化５】
2017132752.tif 000006
［式中、Ａ1は、アルキルポリエーテル基−Ｏ−（（ＣＲI2）w−Ｏ−）v−Ａｌｋ、好ましくは−Ｏ−（ＣＨ2−ＣＨ2−Ｏ−）v−Ａｌｋまたは−Ｏ−（ＣＨ（ＣＨ3）−ＣＨ2−Ｏ−）v−Ａｌｋであり、ここで、ｖは１から６０まで、好ましくは２から３０まで、より好ましくは２から２０まで、非常に好ましくは２から１５まで、きわめて好ましくは３から１０までであり、ｗは１から２０まで、好ましくは２から１０まで、より好ましくは２から５まで、非常に好ましくは２であり、
ＲIは、それぞれ独立してＨ、フェニル基または非分岐鎖もしくは分岐鎖のアルキル基、好ましくはＣ1〜Ｃ11アルキル基、より好ましくはＣＨ3またはＣＨ2−ＣＨ3であり、
Ａｌｋは、分岐鎖または非分岐鎖の、飽和または不飽和の、置換されているか、または置換されていない、脂肪族、芳香族または脂肪族／芳香族混合の一価のＣ1〜Ｃ35炭化水素基、好ましくはＣ2〜Ｃ22炭化水素基、より好ましくはＣ3〜Ｃ18炭化水素基、非常に好ましくはＣ5〜Ｃ13炭化水素基であり、
Ａ2は、同一であるか、または異なっており、分岐鎖または非分岐鎖のアルキル基、好ましくはＣ1〜Ｃ18アルキル基、より好ましくはＣＨ3、ＣＨ2−ＣＨ3、ＣＨ（ＣＨ3）−ＣＨ3、ＣＨ2−ＣＨ2−ＣＨ3、またはＣ4−Ｃ14アルキル基、非常に好ましくはＣＨ3、
分岐鎖または非分岐鎖アルコキシ基、好ましくはＣ1〜Ｃ18アルコキシ基、より好ましくは−ＯＣＨ3、−ＯＣＨ2−ＣＨ3、−ＯＣＨ（ＣＨ3）−ＣＨ3、−ＯＣＨ2−ＣＨ2−ＣＨ3、−ＯＣ12Ｈ25、−ＯＣ13Ｈ27、−ＯＣ14Ｈ29、またはＣ15〜Ｃ18アルコキシ基、非常に好ましくは−ＯＣＨ2ＣＨ3、
分岐鎖または非分岐鎖のＣ2〜Ｃ25アルケニルオキシ基、好ましくはＣ4〜Ｃ20アルケニルオキシ基、より好ましくはＣ6〜Ｃ18アルケニルオキシ基、
Ｃ6〜Ｃ35アリールオキシ基、好ましくはＣ9〜Ｃ30アリールオキシ基、より好ましくはフェニルオキシ基（−ＯＣ6Ｈ5）、またはＣ9〜Ｃ18アリールオキシ基、
分岐鎖または非分岐鎖のＣ7〜Ｃ35アルキルアリールオキシ基、好ましくはＣ9〜Ｃ30アルキルアリールオキシ基、より好ましくはベンジルオキシ基（−Ｏ−ＣＨ2−Ｃ6Ｈ5）または−Ｏ−ＣＨ2−ＣＨ2−Ｃ6Ｈ5、
分岐鎖または非分岐鎖のＣ7〜Ｃ35アラルキルオキシ基、好ましくはＣ7〜Ｃ25アラルキルオキシ基、より好ましくはトリルオキシ基（−Ｏ−Ｃ6Ｈ4−ＣＨ3）、またはＣ9〜Ｃ18アラルキルオキシ基、
またはヒドロキシル基（−ＯＨ）であり、
Ｄ1は、同一であるか、または異なっており、ＨまたはＡｌｋ’、好ましくは−Ｈまたは−Ｃ4Ｈ9であり、ここで、Ａｌｋ’は、Ｃ1〜Ｃ18アルキル基、好ましくはＣ1〜Ｃ10アルキル基、より好ましくはＣ1〜Ｃ5アルキル基、非常に好ましくはＣ1〜Ｃ3アルキル基、Ｃ5〜Ｃ18アルキル基、好ましくはＣ6アルキル基、シクロアルキル基、またはＣ6〜Ｃ18アリール基、好ましくはフェニルであり、
Ｒ1は、同一であるか、または異なっており、分岐鎖または非分岐鎖の、飽和または不飽和の、脂肪族、芳香族または脂肪族／芳香族混合の二価のＣ1〜Ｃ30炭化水素基、好ましくはＣ1〜Ｃ20炭化水素基、より好ましくはＣ1〜Ｃ15炭化水素基、非常に好ましくはＣ1〜Ｃ8炭化水素基であり、この炭化水素基は、任意にＦ−、Ｃｌ−、Ｂｒ−、Ｉ−、−ＣＮまたはＨＳ−で置換されている］
のケイ素含有アゾジカルボキサミドにおいて、平均ポリエーテル分率（ａｖｅｒａｇｅ  ｐｏｌｙｅｔｈｅｒ  ｆｒａｃｔｉｏｎ）ｘは、１．３から１．７まで、好ましくは１．４から１．６までであることを特徴とするケイ素含有アゾジカルボキサミドを提供する。
【００１０】
ケイ素含有アゾジカルボキサミドは、一般式Ｉのケイ素含有アゾジカルボキサミドの混合物であってよい。
【発明を実施するための形態】
【００１１】
一般式Ｉのケイ素含有アゾジカルボキサミドは、加水分解を受けてよく、アルコキシシランの縮合は、一般式Ｉのケイ素含有アゾジカルボキサミドのシロキサン含有オリゴマーを形成する働きをする。
【００１２】
平均ポリエーテル分率ｘは、以下の方程式：
【数１】
2017132752.tif 000007
にしたがって計算され、ここで、Ｍ（ＳｉＯ2）は、ＳｉＯ2のモル質量（６０．０８ｇ／ｍｏｌ）であり、質量％（ＳｉＯ2）は、以下の方法にしたがって決定されるＳｉＯ2の量である。上述の式は、以下の前提に基づく：
【数２】
2017132752.tif 000008
【００１３】
モル質量Ｍは、以下の通り構成されている：
Ｍ＝１０１１．５（ｘ−１）＋６３６．０（２−ｘ）。この１０１１．５は、ｘが２である標準化合物
【化６】
2017132752.tif 000009
の平均モル質量の半分であり、６３６．９は、ｘが１である標準化合物
【化７】
2017132752.tif 000010
の平均モル質量の半分である。
【００１４】
質量％（ＳｉＯ2）の測定：
方法は、二酸化ケイ素をフッ化水素酸とともに加熱して質量測定することを記述している。
【００１５】
手法の説明：
分析する試料０．２ｇを白金るつぼに秤量して入れる。濃硫酸１０滴を添加して、るつぼを適切な蓋で密閉して、熱板上で加熱する。濃硝酸１ｍｌおよび３０％過酸化水素１０滴を添加して、るつぼを再び蓋で密閉する。酸化は、熱板上のるつぼ内で実施し、硝酸および過酸化水素の添加は、るつぼ内の残留物が白色になるまで繰り返す。るつぼの内容物を気化させ、発煙分離（ｆｕｍｅｄ  ｏｆｆ）して、ブンゼンバーナーで焼成する。その後、焼成工程をマッフル炉内で１０００℃にて１時間行う。試料をデシケーター内で冷却して、その後、秤量する。
【００１６】
数滴の硫酸および４０％フッ化水素酸５ｍｌを添加する。気化および発煙分離は、硫酸蒸気がそれ以上発生しなくなるまで実施する。フッ化水素酸とともに加熱する工程を繰り返す。焼成は、最初はブンゼンバーナーで実施し、その後、マッフル炉内で１０００℃にて１時間実施する。試料をデシケーター内で冷却して秤量する。
【００１７】
ＳｉＯ2含有率の計算：
【数３】
2017132752.tif 000011
ｍ1＝フッ化水素酸とともに加熱した後の焼成残留物を含むるつぼの質量（単位ｇ）
ｍ2＝フッ化水素酸とともに加熱する前の焼成残留物を含むるつぼの質量（単位ｇ）
Ｅ＝試料の初期質量（単位ｇ）。
【００１８】
Ａｌｋは、好ましくは、
【化８】
2017132752.tif 000012
であってよい。
【００１９】
Ｒ1は、好ましくは、
【化９】
2017132752.tif 000013
であってよい。
【００２０】
Ａ1のアルキルポリエーテル基の（（ＣＲI2）w−Ｏ−）基は、エチレンオキシド（ＣＨ2−ＣＨ2−Ｏ）、プロピレンオキシド、例えば（ＣＨ（ＣＨ3）−ＣＨ2−Ｏ）または（ＣＨ2−ＣＨ（ＣＨ3）−Ｏ）、またはブチレンオキシド単位、例えば（−ＣＨ2−ＣＨ2−ＣＨ2−ＣＨ2−Ｏ）、（−ＣＨ（ＣＨ2−ＣＨ3）−ＣＨ2−Ｏ）または（−ＣＨ2−ＣＨ（ＣＨ2−ＣＨ3）−Ｏ）であってよい。
【００２１】
−Ｏ−（（ＣＲI2）w−Ｏ−）v基は、好ましくは
【化１０】
2017132752.tif 000014
または相互の組み合わせであってよい。
【００２２】
指数ａ、ｂおよびｃは、整数であり、繰り返し単位の数を示す。指数ａ、ｂおよびｃは、１から２０まで、好ましくは１から１５まで、より好ましくは１から８まで、非常に好ましくは１から５までであってよい。
【００２３】
−Ｏ−（（ＣＲI2）w−Ｏ−）vＡｌｋを有するアルキルポリエーテル基Ａ1は、以下のものであってよい。
【化１１−１】
2017132752.tif 000015
【化１１−２】
2017132752.tif 000016
【化１１−３】
2017132752.tif 000017
【化１１−４】
2017132752.tif 000018
【００２４】
−Ｏ−（（ＣＲI2）w−Ｏ−）vＡｌｋを有するアルキルポリエーテル基Ａ1（ここで、ｖは５であり、ＲIはＨであり、ＡｌｋはＣ13Ｈ27である）は、以下のものであってよい。
【化１２】
2017132752.tif 000019
【化１３】
2017132752.tif 000020
または
【化１４】
2017132752.tif 000021
【００２５】
炭素鎖Ａｌｋの平均分岐数は、１から５まで、好ましくは１、２、３または４であってよい。ここで、平均分岐数は、（ＣＨ3基の数）−１として定義される。
【００２６】
一般式Ｉの化合物（式中、Ａ1は、アルキルポリエーテル基−Ｏ−（（ＣＲI2）w−Ｏ−）vＡｌｋ、好ましくは−Ｏ−（ＣＨ2−ＣＨ2−Ｏ−）vＡｌｋである）は、以下のものであってよく、ここで、ｖは１から４０まで、好ましくは、ｖは１から３０まで、より好ましくは、ｖは１から１５までである。
【化１５−１】
2017132752.tif 000022
【化１５−２】
2017132752.tif 000023
【化１５−３】
2017132752.tif 000024
【化１５−４】
2017132752.tif 000025
【００２７】
好ましい一般式Ｉのケイ素含有アゾジカルボキサミドにおいて、Ａ1基は、−Ｏ−（（ＣＨ2）w−Ｏ−）5Ｃ13Ｈ27であってよい。
【００２８】
一般式Ｉのケイ素含有アゾジカルボキサミドは、式
【化１６】
2017132752.tif 000026
のケイ素含有アゾジカルボキサミドであってよい。
【００２９】
本発明は、さらに、一般式Ｉ
【化１７】
2017132752.tif 000027
のケイ素含有アゾジカルボキサミドの製造方法であって、
一般式ＩＩ
【化１８】
2017132752.tif 000028
のアゾジカルボキシ化合物を、
一般式ＩＩＩ
【化１９】
2017132752.tif 000029
のアミノシランと反応させ、
前記式中、ｘ、Ａ1、Ａ2、Ｒ1およびＤ1は、上述に定義されたものであり、
Ｓｕｂ1およびＳｕｂ2は、同一であるか、または異なっており、Ｈ、Ｃ1〜Ｃ18、好ましくはＣ3〜Ｃ12の分岐鎖または非分岐鎖アルキルであり、好ましくはエチル、プロピルまたはイソプロピル、ベンジル（−ＣＨ2−Ｃ6Ｈ5）またはアルキルポリエーテル（ＣＨ2−ＣＨ2−Ｏ）n−Ａｌｋ’または（ＣＨ（ＣＨ3）−ＣＨ2−Ｏ）n−Ａｌｋ’であり、ここで、ｎは１から１０まで、好ましくは１から８まで、より好ましくは１から５まで、非常に好ましくは１から３までであり、Ａｌｋ’は、上述に定義されたものであり、
Ｘ1およびＸ2は、同一であるか、または異なっており、ＯまたはＮＨであることを特徴とする製造方法を提供する。
【００３０】
反応物として使用される一般式ＩＩのアゾジカルボキシ化合物は、一般式ＩＩのアゾジカルボキシ化合物の混合物であってよい。
【００３１】
反応物として使用される一般式ＩＩＩのアミノシランは、一般式ＩＩＩのアミノシランの混合物であってよい。
【００３２】
一般式ＩＩＩのアミノシランは、加水分解を受けてよく、アルコキシシランの縮合は、一般式ＩＩＩのアミノシランのシロキサン含有オリゴマーを形成する働きをする。
【００３３】
一般式ＩＩＩのアミノシランは、所望のモル比のアミノシラン（Ａ2）3Ｓｉ−Ｒ1−Ｎ（Ｄ1）ＨとアルキルポリエーテルＡ1−Ｈとのエステル交換により製造されてよい。
【００３４】
一般式ＩＩの化合物は、以下のものであってよい。
【化２０】
2017132752.tif 000030
【００３５】
基本形のアルキル−Ｏ−Ｃ（Ｏ）−Ｎ＝Ｎ−Ｃ（Ｏ）−Ｏ−アルキルの一般式ＩＩの化合物は、以下のものであってよい。
【化２１】
2017132752.tif 000031
【００３６】
基本構造のＡｌｋ’−（Ｏ−ＣＨ2−ＣＨ2）n−Ｏ−Ｃ（Ｏ）−Ｎ＝Ｎ−Ｃ（Ｏ）−Ｏ−（ＣＨ2−ＣＨ2−Ｏ）n−Ａｌｋ’の一般式ＩＩの化合物（ここで、ｎは１から１０までである）は、以下のものであってよい。
【化２２】
2017132752.tif 000032
【００３７】
一般式ＩＩＩの化合物は、以下の通りであってよく、ここで、ｖは１から４０まで、好ましくは、ｖは１から３０まで、より好ましくは、ｖは１から１５までである。
【化２３−１】
2017132752.tif 000033
【化２３−２】
2017132752.tif 000034
【００３８】
本発明の方法の生成物は、一般式Ｉのケイ素含有アゾジカルボキサミドを、13Ｃ−ＮＭＲにより測定して３０ｍｏｌ％超、好ましくは５０ｍｏｌ％超、より好ましくは７５ｍｏｌ％超、非常に好ましくは８０ｍｏｌ％超含んでいてよい。
【００３９】
本発明の方法の生成物は、一般式ＩＩの第二の成分を、13Ｃ−ＮＭＲにより測定して５０ｍｏｌ％未満、好ましくは２５ｍｏｌ％未満、より好ましくは１５ｍｏｌ％未満、非常に好ましくは１０ｍｏｌ％未満含んでいてよい。
【００４０】
本発明の方法の生成物は、一般式ＩＩＩおよびＩＶの第二の成分を、13Ｃ−ＮＭＲにより測定して５０ｍｏｌ％未満、好ましくは２５ｍｏｌ％未満、より好ましくは１５ｍｏｌ％未満、非常に好ましくは１０ｍｏｌ％未満含んでいてよい。
【００４１】
一般式ＩＩの化合物の生成物における相対ｍｏｌ％の量は、一般式ＩＩおよびＩの化合物の13Ｃ−ＮＭＲにおけるカルボニル炭素原子の積分比によって測定される。
【００４２】
一般式ＩＩの化合物の相対ｍｏｌ％＝（一般式ＩＩにおけるすべての−（Ｃ＝Ｏ）原子の積分）／（一般式ＩＩにおけるすべての−（Ｃ＝Ｏ）原子の積分）＋（一般式Ｉにおけるすべての−（Ｃ＝Ｏ）原子の積分）。
【００４３】
本発明の方法の生成物は、一般式ＩＶ、Ｖ、ＶＩおよびＶＩＩの化合物を含んでいてよい。
【化２４】
2017132752.tif 000035
【００４４】
生成物中の一般式ＩＩＩおよびＩＶの化合物の相対ｍｏｌ％は、13Ｃ−ＮＭＲにおけるＮ−隣接炭素原子（ＮＨ2−ＣＨ2）の、Ｎ−隣接炭素原子（−（Ｃ＝Ｏ）−ＮＨ−ＣＨ2−）の一般式Ｉの化合物のｍｏｌ％に対する積分によって、および比によって測定される。
【００４５】
一般式ＩＩＩの化合物の相対ｍｏｌ％＝（Ｎに隣接する式ＩＩＩにおけるＲIのすべての炭素原子の積分）／（（Ｎに隣接する式ＩＩＩにおけるＲIのすべての炭素原子の積分）＋（Ｎに隣接する式ＩにおけるＲIのすべての炭素原子の積分））。
【００４６】
本発明の方法は、溶媒中で実施されるか、または無溶媒で実施されてよい。
【００４７】
使用される一般式ＩＩの化合物に対して、溶媒の量は、１質量％から５０００質量％まで、好ましくは１質量％から１０００質量％まで、より好ましくは５０質量％から１０００質量％まで、より好ましくは５０質量％から５００質量％までであってよい。
【００４８】
使用される一般式ＩＩの化合物に対して、溶媒の量は、１質量％超、好ましくは１０質量％超、より好ましくは５０質量％超、より好ましくは１００質量％超であってよい。
【００４９】
使用される溶媒の沸点は、−１００℃から２５０℃まで、好ましくは０℃から１５０℃まで、より好ましくは２０℃から１００℃までであってよい。
【００５０】
使用される溶媒は、アルコール系化合物または非アルコール系化合物であってよい。
【００５１】
使用される溶媒は、アルコール系化合物および／または非アルコール系化合物の混合物であってよい。
【００５２】
非アルコール系溶媒は、ハロゲンを含むか、またはハロゲンを含まない溶媒であってよい。
【００５３】
ハロゲンを含む非アルコール系溶媒は、好ましくはＣＣｌ4、ＣＨＣｌ3、ＣＨ2Ｃｌ2、ＣＨ3Ｃｌ、ＣＣｌ3−ＣＣｌ3、ＣＨＣｌ2−ＣＣｌ3、ＣＨＣｌ2−ＣＨＣｌ2またはＣＨ2Ｃｌ−ＣＨ2Ｃｌであってよい。
【００５４】
使用されるハロゲンを含まない非アルコール系溶媒は、好ましくは、アルカン、エーテル、メルカプタン、ジアルキルスルフィドまたはアルキルホスファンであってよい。
【００５５】
使用されるハロゲンを含まない非アルコール系溶媒は、非常に好ましくはアルカンまたはアルカンの混合物、例えばペンタン、ヘキサン、シクロヘキサン、ヘプタンまたはオクタンであってよい。
【００５６】
使用されるアルコール系溶媒は、直鎖、環式または分岐鎖のアルコールであってよい。
【００５７】
使用されるアルコールは、アルコールの混合物であってもよい。
【００５８】
特に好ましくは、式ＩＩＩの化合物におけるケイ素上のそれぞれのアルコキシ置換基に相当するアルコールを使用することが可能である。
【００５９】
非常に好ましくは、メタノール、エタノール、シクロヘキサノール、ｎ−ブタノール、ｔｅｒｔ−ブタノールまたはイソプロパノールが使用されてよい。
【００６０】
反応は、好ましくは空気および水を排除して実施されてよい。
【００６１】
反応は、不活性ガス雰囲気下、例えばアルゴンまたは窒素下、好ましくは窒素下に実施されてよい。
【００６２】
本発明の方法は、大気圧で、高圧で、または減圧で実施されてよい。
【００６３】
大気圧および減圧が好ましい。
【００６４】
高圧は、１．１ｂａｒから１００ｂａｒまで、好ましくは１．５ｂａｒから５０ｂａｒまで、より好ましくは２ｂａｒから２０ｂａｒまで、非常に好ましくは２ｂａｒから１０ｂａｒまでの圧力であってよい。
【００６５】
減圧は、１ｍｂａｒから１０００ｍｂａｒまで、好ましくは１ｍｂａｒから５００ｍｂａｒまで、より好ましくは１ｍｂａｒから２５０ｍｂａｒまで、非常に好ましくは５ｍｂａｒから１００ｍｂａｒまでの圧力であってよい。
【００６６】
本発明の方法は、−１００℃から＋２００℃まで、好ましくは−２５℃から１５０℃まで、より好ましくは−１０℃から１００℃まで、非常に好ましくは−１０℃から５０℃までの温度で実施されてよい。
【００６７】
本発明の方法の場合、一般式ＩＩの物質は、一般式ＩＩＩの物質に計量供給されてよい。
【００６８】
本発明の方法の場合、一般式ＩＩＩの物質は、一般式ＩＩの物質に計量供給されてよい。
【００６９】
本発明の方法の場合、安定剤は、反応の前、その間またはその後に添加されてよい。
【００７０】
安定剤の混合物が添加されてよい。
【００７１】
安定剤は、アゾ化合物の熱的誘導分解を抑制するか、または遅延させるものであってよい。
【００７２】
安定剤は、ラジカル捕捉剤であってよい。
【００７３】
安定剤は、キレート剤であってよい。
【００７４】
安定剤は、アゾ化合物の光誘起分解を抑制するか、または遅延させるものであってよい。
【００７５】
安定剤は、ＵＶ安定剤であってよい。
【００７６】
安定剤は、酸化反応を抑制するか、または遅延させるものであってよい。
【００７７】
安定剤は、アニオン性化合物またはカチオン性化合物であってよい。
【００７８】
安定剤は、ヘテロ原子、例えば酸素、硫黄、窒素またはリンを含んでいてよい。
【００７９】
安定剤は、カルボン酸、好ましくはジカルボン酸またはトリカルボン酸であってよい。トリメリット酸（ＣＡＳ番号５２８−４４−９）、ピロメリット酸（ＣＡＳ番号８９−０５−４）、フタル酸、ニトリロ三酢酸（ＣＡＳ番号１３９−１３−９）、α−ヒドロキシコハク酸（ＣＡＳ番号６９１５−１５−７）、アジピン酸、フマル酸およびマレイン酸が好ましい。
【００８０】
安定剤は、無水カルボン酸、好ましくは環式無水カルボン酸であってよい。無水トリメリット酸（ＴＭＳＡ、ＣＡＳ番号５５２−３０−７）、二無水ピロメリット酸（ＣＡＳ番号８９−３２−７）、テトラヒドロ−２，５−フランジオン（ＣＡＳ番号１０８−３０−５）、無水フタル酸および無水マレイン酸が特に好ましい。
【００８１】
安定剤は、アルコール、好ましくはジアルコールまたはトリアルコールであってよい。ヒドロキノン、ジエタノールアミンおよびトリエタノールアミンが好ましい。
【００８２】
安定剤は、ベンゾトリアゾール（ＣＡＳ番号９５−１４−７）およびその誘導体であってよい。トリルトリアゾール（ＣＡＳ番号２９３８５−４３−１）、５−ブチルベンゾトリアゾール（ＣＡＳ番号３６６３−２４−９）、１−（ヒドロキシメチル）ベンゾトリアゾール（ＣＡＳ番号２８５３９−０２−８）が好ましい。
【００８３】
ベンゾトリアゾール誘導体は、米国特許第５４４１５６３号明細書（ＵＳ５４４１５６３）、米国特許第５５４８００３号明細書（ＵＳ５５４８００３）および仏国特許出願公開第２７２２２０５号明細書（ＦＲ２７２２２０５）に記載の誘導体に相当するものであってよい。
【００８４】
安定剤は、ベンゾイミダゾールおよびその誘導体であってよい。１−ヒドロキシメチルベンゾイミダゾール（ＣＡＳ番号１９５４１−９９−２）、ＣＡＳ番号１３７８６−５８−８、ＣＡＳ番号１８２４９−９４−０およびＣＡＳ番号８１２４７−２５−８が好ましい。
【００８５】
本発明による式Ｉの化合物のための安定剤は、ゴム産業において促進剤および活性剤として慣用および公知の物質であってよい。
【００８６】
安定剤は、チオカルバミドであってよい。
【００８７】
安定剤は、好ましくは２−メルカプトベンゾチアゾール、ジベンゾチアジルジスルフィド、２−（モルホリノチオ）ベンゾチアゾール、ジイソプロピルベンゾチアジルスルフェンアミド、Ｎ−シクロヘキシル−２−ベンゾチアジルスルフェンアミド、Ｎ，Ｎ−ジシクロヘキシル−２−ベンゾチアジルスルフェンアミド、Ｎ−ｔｅｒｔ−ブチル−２−ベンゾチアジルスルフェンアミド、ベンゾチアジル−２−スルフェンモルホリド、Ｎ−ジシクロヘキシル−２−ベンゾチアジルスルフェンアミド、テトラメチルチウラムモノスルフィド、テトラメチルチウラムジスルフィド、テトラエチルチウラムジスルフィド、テトラブチルチウラムジスルフィド、テトラベンジルチウラムジスルフィド、テトライソブチルチウラムジスルフィド、Ｎ，Ｎ’−ジメチル−Ｎ，Ｎ’−ジフェニルチウラムジスルフィド、ジペンタメチレンチウラムジスルフィドおよびジペンタメチレンチウラムテトラ／ヘキサスルフィドであってよい。
【００８８】
本発明の方法の場合、使用される一般式ＩＩの物質の質量を基準として０．００１質量％から１００質量％まで、好ましくは０．０１質量％から５０質量％まで、より好ましくは０．０１質量％から１０質量％まで、非常に好ましくは０．１質量％から５質量％までの安定剤が使用されてよい。
【００８９】
本発明の方法の場合、使用される一般式ＩＩの物質の質量を基準として０．００１質量％超、好ましくは０．０１質量％超、より好ましくは０．１質量％超、非常に好ましくは１質量％超の安定剤が使用されてよい。
【００９０】
本発明の方法の場合、使用される一般式ＩＩの物質の質量を基準として１００質量％未満、好ましくは２５質量％未満、より好ましくは１０質量％未満、非常に好ましくは１質量％未満の安定剤が使用されてよい。
【００９１】
本発明は、さらに、エチレン・プロピレン・ジエンコポリマー（ＥＰＤＭ）、エチレン・プロピレンコポリマー（ＥＰＭ）、クロロプレンゴム（ＣＲ）、クロロポリエチレン（ＣＭ）、クロロイソブテン・イソプレン（クロロブチル）ゴム（ＣＩＩＲ）、クロロスルホニル・ポリエチレン（ＣＳＭ）、エチレン・ビニルアセテートコポリマー（ＥＡＭ）、アルキルアクリレートコポリマー（ＡＣＭ）、ポリエステルポリウレタン（ＡＵ）、ポリエーテルポリウレタン（ＥＵ）、ブロモ・イソブテン・イソプレン（ブロモブチル）ゴム（ＢＩＩＲ）、ポリクロロトリフルオロエチレン（ＣＦＭ）、イソブテンイソプレンゴム（ブチルゴム、ＩＩＲ）、イソブテンゴム（ＩＭ）、ポリイソプレン（ＩＲ）、熱可塑性ポリエステルポリウレタン（ＹＡＵ）、熱可塑性ポリエーテルポリウレタン（ＹＥＵ）、ポリマー鎖にメチル基を有するシリコーンゴム（ＭＱ）、水素化アクリロニトリル・ブタジエンゴム（ＨＮＢＲ）、アクリロニトリル・ブタジエンゴム（ＮＢＲ）またはカルボキシル化アクリロニトリル・ブタジエンゴム（ＸＮＢＲ）、好ましくはエチレン・プロピレン・ジエンコポリマー（ＥＰＤＭ）の群から選択される少なくとも１つのゴムと、少なくとも１つの充填剤と、少なくとも１つの一般式Ｉのケイ素含有アゾジカルボキサミドを混合することを特徴とするゴム混合物の製造方法を提供する。
【００９２】
本発明は、さらに
（ａ）エチレン・プロピレン・ジエンコポリマー（ＥＰＤＭ）、エチレン・プロピレンコポリマー（ＥＰＭ）、クロロプレンゴム（ＣＲ）、クロロポリエチレン（ＣＭ）、クロロイソブテン・イソプレン（クロロブチル）ゴム（ＣＩＩＲ）、クロロスルホニル・ポリエチレン（ＣＳＭ）、エチレン・ビニルアセテートコポリマー（ＥＡＭ）、アルキルアクリレートコポリマー（ＡＣＭ）、ポリエステルポリウレタン（ＡＵ）、ポリエーテルポリウレタン（ＥＵ）、ブロモ・イソブテン・イソプレン（ブロモブチル）ゴム（ＢＩＩＲ）、ポリクロロトリフルオロエチレン（ＣＦＭ）、イソブテンイソプレンゴム（ブチルゴム、ＩＩＲ）、イソブテンゴム（ＩＭ）、ポリイソプレン（ＩＲ）、熱可塑性ポリエステルポリウレタン（ＹＡＵ）、熱可塑性ポリエーテルポリウレタン（ＹＥＵ）、ポリマー鎖にメチル基を有するシリコーンゴム（ＭＱ）、水素化アクリロニトリル・ブタジエンゴム（ＨＮＢＲ）、アクリロニトリル・ブタジエンゴム（ＮＢＲ）またはカルボキシル化アクリロニトリル・ブタジエンゴム（ＸＮＢＲ）、好ましくはエチレン・プロピレン・ジエンコポリマー（ＥＰＤＭ）の群から選択される少なくとも１つのゴムと、
（ｂ）少なくとも１つの充填剤と、
（ｃ）一般式Ｉのケイ素含有アゾジカルボキサミド
を含むことを特徴とするゴム混合物を提供する。
【００９３】
本発明のゴム混合物の製造に好ましいゴムは、第三のモノマーを含んでいてよいエチレン・プロピレン・ジエンコポリマー（ＥＰＤＭ）（エチレンプロピレンターポリマー）である。
【００９４】
本発明のゴム混合物は、さらに天然ゴムまたは合成ゴムを含んでいてよい。好ましい合成ゴムは、例えばＷ．Ｈｏｆｍａｎｎ、Ｋａｕｔｓｃｈｕｋｔｅｃｈｎｏｌｏｇｉｅ［Ｒｕｂｂｅｒ  Ｔｅｃｈｎｏｌｏｇｙ］、Ｇｅｎｔｅｒ  Ｖｅｒｌａｇ、Ｓｔｕｔｔｇａｒｔ  １９８０に記載されている。それには、特に以下
・ポリブタジエン（ＢＲ）、
・スチレン／ブタジエンコポリマー（ＳＢＲ）、例えば乳化重合ＳＢＲ（Ｅ−ＳＢＲ）または溶液重合ＳＢＲ（Ｓ−ＳＢＲ）。スチレン／ブタジエンコポリマーは、スチレンを１質量％から６０質量％まで、好ましくは２質量％から５０質量％まで、より好ましくは１０質量％から４０質量％まで、非常に好ましくは１５質量％から３５質量％まで含んでいてよい、
・クロロプレン（ＣＲ）、
・イソプレンゴム（ＩＲ）、
・イソブチレン／イソプレンコポリマー（ブチルＩＩＲ）、
・スチレン／イソプレンコポリマー（ＳＩＲ）、
・ブタジエン／イソプレンコポリマー（ＢＩＲ）、
・スチレン／ブタジエン／イソプレンコポリマー（ＳＢＩＲ）、
・アクリロニトリルを５質量％から６０質量％まで、好ましくは１０質量％から５０質量％まで（ＮＢＲ）、より好ましくは１０質量％から４５質量％まで（ＮＢＲ）、非常に好ましくは１９質量％から４５質量％まで（ＮＢＲ）含むブタジエン／アクリロニトリルコポリマー、
・部分的に水素化された、または完全に水素化されたＮＢＲゴム（ＨＮＢＲ）、
・エチレン／プロピレン／ジエンコポリマー（ＥＰＤＭ）、
・官能基、例えばカルボキシ基、シラノール基またはエポキシ基をさらに有する前述のゴム、例えばエポキシ化ＮＲ、カルボキシ官能化ＮＢＲまたはシラノール（−ＳｉＯＨ）官能化ＳＢＲおよび／またはシリルアルコキシ官能化（−Ｓｉ−ＯＲ）ＳＢＲ、
ならびにそれらのゴムの混合物が含まれる。
【００９５】
ゴム混合物は、そのゴムとして天然ゴムおよび／またはイソプレンゴムと、その他のジエンゴムの混合物を含んでいてよい。
【００９６】
使用されるイソプレンゴムは、好ましくは１，４型のイソプレンゴムであってよい。高いシス−１，４結合量は、好ましくは、一般的に９０ｍｏｌ％超、より好ましくは９５ｍｏｌ％超、非常に好ましくは９８ｍｏｌ％超であってよい。
【００９７】
ゴム混合物に使用される充填剤は、以下のものであってよい：
・カーボンブラック、例えばランプブラック、ファーネスブラック、ガスブラックまたはサーマルブラック。カーボンブラックのＢＥＴ表面積は、２０ｍ2／ｇから２００ｍ2／ｇであってよい。カーボンブラックは、任意にヘテロ原子、例えばＳｉを含んでいてもよい。カーボンブラックは、部分的に酸化されていてよく、（−ＯＨ）基または（−ＣＯＯＨ）基を含んでいてよい。
【００９８】
・非結晶性シリカ、例えばケイ酸塩溶液の沈殿により製造されるもの（沈降シリカ）か、またはハロゲン化ケイ素の火炎加水分解により製造されるもの（焼成またはフュームドシリカ）。沈降シリカおよびフュームドシリカの比表面積（ＢＥＴ表面積）は、５ｍ2／ｇから１０００ｍ2／ｇまで、好ましくは２０ｍ2／ｇから４００ｍ2／ｇまでであってよい。沈降シリカおよびフュームドシリカの比表面積（ＢＥＴ表面積）は、５ｍ2／ｇから１０００ｍ2／ｇまで、好ましくは２０ｍ2／ｇから４００ｍ2／ｇまでであり、ふるい分けにより測定可能な粒度分布は、０．１μｍから１０００μｍまで、好ましくは０．１μｍから５００μｍまでであってよい。沈降シリカおよびフュームドシリカは、その粒度分布に関するガウス分布を有していてよい。シリカは、任意に別の金属酸化物、例えば酸化Ａｌ、酸化Ｍｇ、酸化Ｃａ、酸化Ｂａ、酸化Ｚｎおよび酸化チタンとの混合酸化物の形態であってもよい。
【００９９】
・合成ケイ酸塩、例えばケイ酸アルミニウムまたはケイ酸アルカリ土類金属塩、例えばケイ酸マグネシウムまたはケイ酸カルシウム。合成ケイ酸塩のＢＥＴ表面積は、２０ｍ2／ｇから４００ｍ2／ｇまでであり、一次粒子径は、１０ｎｍから４００ｎｍまでであってよい。
【０１００】
・合成または天然の酸化アルミニウムおよび水酸化アルミニウム。
【０１０１】
・天然ケイ酸塩、例えばカオリンおよび別の天然に存在するケイ酸塩。
【０１０２】
・炭酸塩、好ましくは炭酸カルシウム。
【０１０３】
・ガラス繊維およびガラス繊維製品（マット、ストランド）またはガラスマイクロビーズ。
【０１０４】
好ましくは、ＢＥＴ表面積が、２０ｍ2／ｇから４００ｍ2／ｇまで、好ましくは５０ｍ2／ｇから３００ｍ2／ｇまで、より好ましくは８０ｍ2／ｇから２２０ｍ2／ｇまでであるケイ酸塩溶液の沈殿によって製造される非結晶性シリカ（沈降シリカ）と、ＢＥＴ表面積が２０ｍ2／ｇから４００ｍ2／ｇまで、好ましくは５０ｍ2／ｇから３００ｍ2／ｇまで、より好ましくは８０ｍ2／ｇから２２０ｍ2／ｇまでであるフュームドシリカを使用することが可能である。沈降シリカおよびフュームドシリカは、いずれの場合もゴム１００質量部（ｐｈｒ）を基準として１質量部から３００質量部まで、好ましくは５質量部から２００質量部まで、より好ましくは５質量部から１５０質量部までの量で使用されてよい。
【０１０５】
非結晶性シリカは、例えばＥｖｏｎｉｋ  Ｉｎｄｕｓｔｒｉｅｓ  ＡＧ社製のＵｌｔｒａｓｉｌｓまたはＳｉｐｅｒｎａｔｓ、またはＲｈｏｄｉａ社製のＺｅｏｓｉｌｓであってよい。
【０１０６】
フュームドシリカは、例えばＥｖｏｎｉｋ  Ｉｎｄｕｓｔｒｉｅｓ  ＡＧ社製のＡｅｒｏｓｉｌ製品、Ｃａｂｏｔ社製のＣａｂｏｓｉｌｓ、またはＷａｃｋｅｒ社製のＨＤＫ  ｓｉｌｉｃａｓであってよい。
【０１０７】
前述の充填剤は、単独で、または混合物として使用されてよい。
【０１０８】
１つの好ましい変法では、ゴム混合物は、いずれの場合もゴム１００質量部を基準として、酸化物系またはケイ酸塩系（ｓｉｌｉｃａｔｉｃ）の充填剤を１０質量部から１５０質量部まで、カーボンブラックを０質量部から１００質量部まで、およびまた本発明による一般式Ｉのケイ素含有アゾジカルボキサミドも１質量部から５０質量部まで、好ましくは２質量部から３０質量部まで、より好ましくは３質量部から２０質量部まで含んでいてよい。
【０１０９】
ゴム混合物は、さらにゴム助剤を含んでいてよく、例えば反応促進剤、劣化防止剤、熱安定剤、光安定剤、オゾン劣化防止剤、加工助剤、可塑剤、接着性付与剤、発泡剤、染料、顔料、ワックス、増量剤、有機酸、遅延剤、金属酸化物、およびまた活性剤、例えばトリエタノールアミンまたはヘキサントリオールも含んでいてよい。
【０１１０】
さらに、ゴム助剤は、以下のものであってよい：
５０ｇ／ｍｏｌから５００００ｇ／ｍｏｌまで、好ましくは５０ｇ／ｍｏｌから２００００ｇ／ｍｏｌまで、より好ましくは２００ｇ／ｍｏｌから１００００ｇ／ｍｏｌまで、非常に好ましくは４００ｇ／ｍｏｌから６０００ｇ／ｍｏｌまで、きわめて好ましくは５００ｇ／ｍｏｌから３０００ｇ／ｍｏｌまでのモル質量を有するポリエチレングリコールおよび／またはポリプロピレングリコールおよび／またはポリブチレングリコール
炭化水素末端化ポリエチレングリコール
【化２５】
2017132752.tif 000036
【０１１１】
炭化水素末端化ポリプロピレングリコール
【化２６】
2017132752.tif 000037
【０１１２】
炭化水素末端化ポリブチレングリコール
【化２７】
2017132752.tif 000038
ここで、ｙIは、平均して２から２５まで、好ましくは、ｙIは、平均して２から１５まで、より好ましくは、ｙIは、平均して３から８まで、および１０から１４まで、非常に好ましくは、ｙIは、平均して３から６まで、および１０から１３までであり、Ａｌｋ’’は、分岐鎖または非分岐鎖の、置換されていないか、または置換されている、飽和または不飽和の、１個から３５個まで、好ましくは４個から２５個まで、より好ましくは６個から２０個まで、非常に好ましくは１０個から２０個まで、きわめて好ましくは１１個から１４個までの炭素原子を有する一価炭化水素である、
ポリエチレングリコールのエーテル化物、ポリプロピレングリコールのエーテル化物またはポリブチレングリコールのエーテル化物（またはそれらの混合物を有する以下のエーテル化物のそれぞれ）ネオペンチルグリコールＨＯ−ＣＨ2−Ｃ（Ｍｅ）2−ＣＨ2−ＯＨ、ペンタエリトリトールＣ（ＣＨ2−ＯＨ）4またはトリメチロールプロパンＣＨ3−ＣＨ2−Ｃ（ＣＨ2−ＯＨ）3、ここで、エーテル化されたポリアルコールにおけるエチレングリコール、プロピレングリコールおよび／またはブチレングリコールの繰り返し単位は、２から１００まで、好ましくは２から５０まで、より好ましくは３から３０まで、非常に好ましくは３から１５までであってよい。
【０１１３】
ｙIの平均値を計算するために、分析により測定可能なポリアルキレングリコール単位の数の、分析により測定可能な−Ａｌｋ’’の数に対する比を出すことが可能である［（ポリアルキレングリコール単位の数）／（−Ａｌｋ’’の数）］。それらの数は、例えば1Ｈおよび13Ｃ核磁気共鳴分光法を使用して測定されたものであってよい。
【０１１４】
ゴム助剤は、公知の量で使用されてよく、この量は、使用目的を含む要素によって決定される。使用される加工助剤それぞれの通常の量は、ゴム（ｐｈｒ）を基準にして０．００１質量％から５０質量％まで、好ましくは０．００１質量％から３０質量％まで、より好ましくは０．０１質量％から３０質量％まで、非常に好ましくは０．１質量％から３０質量％までの量であってよい。
【０１１５】
ゴム混合物は、硫黄加硫可能なゴム混合物であってよい。
【０１１６】
ゴム混合物は、過酸化物で架橋可能なゴム混合物であってよい。
【０１１７】
使用される架橋剤は、硫黄それ自体であるか、または硫黄供与体であってよい。硫黄は、ゴムを基準として０．１質量％から１０質量％まで、好ましくは０．１質量％から５質量％までの量で使用されてよい。
【０１１８】
使用される促進剤は、２−メルカプトベンゾチアゾール、ジベンゾチアジルジスルフィド、亜鉛メルカプトベンゾチアゾール、２−（モルホリノチオ）ベンゾチアゾール、ジイソプロピルベンゾチアジルスルフェンアミド、Ｎ−シクロヘキシル−２−ベンゾチアジルスルフェンアミド、Ｎ，Ｎ−ジシクロヘキシル−２−ジベンゾチアジルスルフェンアミド、Ｎ−ｔｅｒｔ−ブチル−２−ベンゾチアジルスルフェンアミド、ベンゾチアジル−２−スルフェンモルホリド、Ｎ−ジシクロヘキシル−２−ベンゾチアジルスルフェンアミド、テトラメチルチウラムモノスルフィド、テトラメチルチウラムジスルフィド、テトラエチルチウラムジスルフィド、テトラブチルチウラムジスルフィド、テトラベンジルチウラムジスルフィド、テトライソブチルチウラムジスルフィド、Ｎ，Ｎ’−ジメチル−Ｎ，Ｎ’−ジフェニルチウラムジスルフィド、ジペンタメチレンチウラムジスルフィド、ジペンタメチレンチウラムテトラ／ヘキサスルフィド、Ｎ，Ｎ’−エチルチオ尿素、Ｎ，Ｎ’−ジエチルチオ尿素、Ｎ，Ｎ’−ジフェニルチオ尿素、Ｎ’−（３，４−ジクロロフェニル）−Ｎ，Ｎ’−ジメチルチオ尿素、Ｎ，Ｎ’−ジブチルチオ尿素、Ｎ，Ｎ，Ｎ’−トリブチルチオ尿素、亜鉛ジメチルジチオカルバメート、亜鉛ジエチルジチオカルバメート、亜鉛ジブチルジチオカルバメート、亜鉛ジイソブチルジチオカルバメート、亜鉛ジベンジルジチオカルバメート、亜鉛エチルフェニルジチオカルバメート、亜鉛ペンタメチレンジチオカルバメート、亜鉛ジイソノニルジチオカルバメート、亜鉛ジアミルジチオカルバメート、テルルジエチルジチオカルバメート、銅ジメチルジチオカルバメート、銅ジブチルジチオカルバメート、ビスマスジメチルジチオカルバメート、カドミウムジエチルジチオカルバメート、セレンジエチルジチオカルバメート、ピペリジンペンタメチレンジチオカルバメート、ニッケルジメチルジチオカルバメート、ニッケルジエチルジチオカルバメート、ニッケルジブチルジチオカルバメート、ニッケルジイソブチルジチオカルバメート、ニッケルジベンジルジチオカルバメート、鉛ジアミルジチオカルバメート、ナトリウムジメチルジチオカルバメート、ナトリウムジエチルジチオカルバメート、ナトリウムジブチルジチオカルバメート、ナトリウムジイソブチルジチオカルバメートまたはナトリウムジベンジルジチオカルバメートであってよい。
【０１１９】
使用される第二の促進剤は、ジフェニルグアニジン、ジ−ｏ−トリルグアニジン、ｏ−トリルビグアニジン、Ｎ，Ｎ’−ジフェニルグアニジン、ヘキサメチレンテトラミン、アクロレイン同族体と芳香族塩基の縮合生成物、またはアルデヒドとアミンの縮合生成物であってよい。
【０１２０】
一般式Ｉのケイ素含有アゾジカルボキサミドは、無機材料、例えばガラスビーズ、ガラス破片、ガラス表面、ガラス繊維、金属表面、酸化物系充填剤、例えばシリカと、有機ポリマー、例えば熱硬化性樹脂、熱可塑性樹脂またはエラストマーとの間の接着促進剤として、ならびに酸化物表面の架橋剤および表面改質剤として使用されてよい。
【０１２１】
一般式Ｉのケイ素含有アゾジカルボキサミドは、充填されたゴム混合物、例えば工業用ゴム製品、例えば制振部材、または靴底においてカップリング試薬として使用されてよい。
【０１２２】
混合工程における、一般式Ｉのケイ素含有アゾジカルボキサミドの添加、ならびにまた充填剤および添加剤の添加も、５０℃から２００℃、好ましくは７０℃から１８０℃まで、より好ましくは９０℃から１６０℃までのバッチ温度で行われてよい。一般式Ｉのケイ素含有アゾジカルボキサミドの添加は、さらなるゴム助剤の計量供給の前、その間またはその後に行われてよい。
【０１２３】
ゴムと充填剤、任意にゴム助剤および一般式Ｉのケイ素含有アゾジカルボキサミドの混合は、公知の混合装置、例えばロール、内部ミキサーおよび混合押出機で行われてよい。
【０１２４】
ゴム混合物の加硫化は、９０℃から２３０℃まで、好ましくは１１０℃から２１０℃まで、より好ましくは１２０℃から１９０℃までの温度で、任意に１０ｂａｒから２００ｂａｒの圧力下で行われてよい。
【０１２５】
ゴム混合物は、造形品、例えばケーブル外部被覆、ホース、駆動ベルト、ベルトコンベヤ、ロールカバー、靴底、リングシールまたは制振部材を製造するために使用されてよい。
【実施例】
【０１２６】
化合物
【化２８】
2017132752.tif 000039
を、欧州特許出願公開第００８５８３１号明細書（ＥＰ００８５８３１）または独国特許出願公開第３２０３６８８号明細書（ＤＥ３２０３６８８）および欧州特許出願公開第１６８３８０１号明細書（ＥＰ１６８３８０１）の記載と同様に、触媒を全く必要とせずに、
【化２９】
2017132752.tif 000040
と
【化３０】
2017132752.tif 000041
とのエステル交換により製造する。
【０１２７】
実施例に使用される原材料は、以下の通りである：Ｎｏｖａｓｅｐ社製のジイソプロピルアゾジカルボキシレート、Ｅｖｏｎｉｋ  Ｉｎｄｕｓｔｒｉｅｓ  ＡＧ社製の３−アミノプロピル（トリエトキシシラン）、Ｓａｓｏｌ社製のＭａｒｌｏｓｏｌ  ＴＡ３０５０（エトキシル化イソトリデカノール）。
【０１２８】
ＶＷＲ社製のペンタンを溶媒として使用する。
【０１２９】
比較例１
【化３１】
2017132752.tif 000042
の製造
フラスコに、アルゴン雰囲気下で、ペンタン（３００ｍｌ）中の
【化３２】
2017132752.tif 000043
（２８６ｇ）を−３℃で導入して撹拌する。この混合物に、１５分にわたって、ジイソプロピルアゾジカルボキシレート（４８．５ｇ）を−５℃から＋５℃までで滴加する。次に、冷却槽を外して、混合物が室温に温まる１８０分の間、溶液を撹拌する。その後、すべての揮発性成分（ペンタン、イソプロパノール）を０．２ｍｂａｒまでの圧力下で除去する。生成物を澄明な赤色の油（３０７ｇ）として単離する。
【０１３０】
上述の方法は、質量％（ＳｉＯ2）は９．４％であり、したがって、計算されるｘは１．０であることを示す。
【０１３１】
比較例２
【化３３】
2017132752.tif 000044
の製造
フラスコに、アルゴン雰囲気下で、ペンタン（３００ｍｌ）中の
【化３４】
2017132752.tif 000045
（２５１ｇ）を０℃で導入して撹拌する。この混合物に、１５分にわたって、ジイソプロピルアゾジカルボキシレート（２６．１ｇ）を−５℃から＋５℃までで滴加する。次に、冷却槽を外して、混合物が室温に温まる１８０分の間、溶液を撹拌する。その後、すべての揮発性成分（ペンタン、イソプロパノール）を０．２ｍｂａｒまでの圧力下で除去する。生成物を澄明な赤色の油（３２２ｇ）として単離する。
【０１３２】
上述の方法は、質量％（ＳｉＯ2）は５．９％であり、したがって、計算されるｘは２．０であることを示す。
【０１３３】
本発明の例１
【化３５】
2017132752.tif 000046
の製造
フラスコに、アルゴン雰囲気下で、ペンタン（３００ｍｌ）中の
【化３６】
2017132752.tif 000047
（２４６ｇ）を０℃で導入して撹拌する。この混合物に、１５分にわたって、ジイソプロピルアゾジカルボキシレート（３５．１ｇ）を−５℃から＋８℃までで滴加する。次に、冷却槽を外して、混合物が室温に温まる１８０分の間、溶液を撹拌する。その後、すべての揮発性成分（ペンタン、イソプロパノール）を０．２ｍｂａｒまでの圧力下で除去する。生成物を澄明な赤色の油（２６２ｇ）として単離する。
【０１３４】
上述の方法は、質量％（ＳｉＯ2）は８．０％であり、したがって、計算されるｘは１．３であることを示す。
【０１３５】
本発明の例２
【化３７】
2017132752.tif 000048
の製造
フラスコに、アルゴン雰囲気下で、ペンタン（３００ｍｌ）中の
【化３８】
2017132752.tif 000049
（２７６ｇ）を０℃で導入して撹拌する。この混合物に、１０分にわたって、ジイソプロピルアゾジカルボキシレート（３５．９ｇ）を−５℃から＋５℃までで滴加する。次に、冷却槽を外して、混合物が室温に温まる１８０分の間、溶液を撹拌する。その後、すべての揮発性成分（ペンタン、イソプロパノール）を０．２ｍｂａｒまでの圧力下で除去する。生成物を澄明な赤色の油（２９１ｇ）として単離する。
【０１３６】
上述の方法は、質量％（ＳｉＯ2）は７．３％であり、したがって、計算されるｘは１．５であることを示す。
【０１３７】
本発明の例３
【化３９】
2017132752.tif 000050
の製造
フラスコに、アルゴン雰囲気下で、ペンタン（３００ｍｌ）中の
【化４０】
2017132752.tif 000051
（３０５ｇ）を０℃で導入して撹拌する。この混合物に、１５分にわたって、ジイソプロピルアゾジカルボキシレート（４０．０ｇ）を−５℃から＋５℃までで滴加する。次に、冷却槽を外して、混合物が室温に温まる１８０分の間、溶液を撹拌する。その後、すべての揮発性成分（ペンタン、イソプロパノール）を０．２ｍｂａｒまでの圧力下で除去する。生成物を澄明な赤色の油（２６３ｇ）として単離する。
【０１３８】
上述の方法は、質量％（ＳｉＯ2）は６．６％であり、したがって、計算されるｘは１．７であることを示す。
【０１３９】
例４：ゴム混合物
ゴム混合物に使用する配合物は、以下の第１表に記載されている。ｐｈｒという単位は、使用する原料ゴム１００質量部を基準とする質量部を意味する。シランは、等モルで、すなわち同じ物質量で計量供給される。ゴム混合物とその加硫物の一般的な製造方法は、「Ｒｕｂｂｅｒ  Ｔｅｃｈｎｏｌｏｇｙ  Ｈａｎｄｂｏｏｋ」、Ｗ．Ｈｏｆｍａｎｎ、Ｈａｎｓｅｒ  Ｖｅｒｌａｇ  １９９４の書籍に記載されている。
【０１４０】
【表１】
2017132752.tif 000052
【０１４１】
ポリマーのＢｕｎａ（登録商標）ＥＰ  Ｇ５４５５は、パラフィン油５０ｐｈｒを含有する、平均不飽和度（ＥＮＢ含有量）が４．３であるＬａｎｘｅｓｓ社製のエチレン・プロピレン−５ターポリマーである。ムーニー粘度（ＵＭＬ（１＋４）１２５℃）は、４６である。
【０１４２】
Ｕｌｔｒａｓｉｌ  ７０００ＧＲは、Ｅｖｏｎｉｋ  Ｉｎｄｕｓｔｒｉｅｓ  ＡＧ社製の易分散性のシリカであり、そのＢＥＴ表面積は１７０ｍ2／ｇである。
【０１４３】
Ｓａｓｏｌ社製のＬｉｐｏｘｏｌ４０００は、ポリエチレングリコール４０００である。
【０１４４】
Ｈｏｌｌｙ  Ｃｏｒｐｏｒａｔｉｏｎ社製のＳｕｎｐａｒ  １５０は、パラフィン油である。
【０１４５】
Ｌａｎｘｅｓｓ社製のＶｕｌｋａｃｉｔ  Ｍｅｒｃａｐｔｏ  Ｃは、２−メルカプトベンゾチアゾール（ＭＢＴ）である。Ｐｅｒｋａｃｉｔ  ＴＢｚＴＤ（テトラベンジルチウラムテトラスルフィド）は、Ｆｌｅｘｓｙｓ  Ｎ．Ｖ．社の製品である。Ｒｈｅｎｏｃｕｒｅ  ＴＰ／Ｓは、ＲｈｅｉｎＣｈｅｍｉｅ社製であり、３３％シリカに結合された６７％亜鉛ジアルキルジチオホスフェートである。
【０１４６】
ゴム混合物を、内部ミキサーにて第２表の混合方法にしたがって製造する。
【０１４７】
【表２−１】
2017132752.tif 000053
【表２−２】
2017132752.tif 000054
【表２−３】
2017132752.tif 000055
【０１４８】
第３表は、ゴム試験の方法をまとめたものである。
【０１４９】
【表３】
2017132752.tif 000056
【０１５０】
第４表は、工業用ゴムの試験結果を示している。加硫化は、１５５℃で３０分間行う。
【０１５１】
【表４】
2017132752.tif 000057
【０１５２】
第４表から分かる通り、本発明のシランを有する本発明の混合物３、４および５は、混合物１、２および６（比較混合物）と比べて利点を示している。等モルで計量供給する場合、平均ポリエーテル分率が特許請求の範囲に記載された範囲よりも低い、および高いシランを含有するゴム混合物と比べて、モジュラス３００、デルタトルクおよび引裂抵抗における明らかな改善が観察される。
【外国語明細書】
2017132752.tif 000063
2017132752.tif 000064
2017132752.tif 000065
2017132752.tif 000066
2017132752.tif 000067
2017132752.tif 000068
2017132752.tif 000069
2017132752.tif 000070
2017132752.tif 000071
2017132752.tif 000072
2017132752.tif 000073
2017132752.tif 000074
2017132752.tif 000075
2017132752.tif 000076
2017132752.tif 000077
2017132752.tif 000078
2017132752.tif 000079
2017132752.tif 000080
2017132752.tif 000081
2017132752.tif 000082
2017132752.tif 000083
2017132752.tif 000084
2017132752.tif 000085
2017132752.tif 000086
2017132752.tif 000087
2017132752.tif 000088
2017132752.tif 000089
2017132752.tif 000090
2017132752.tif 000091
2017132752.tif 000092
2017132752.tif 000093
2017132752.tif 000094
2017132752.tif 000095
2017132752.tif 000096
2017132752.tif 000097
2017132752.tif 000098
2017132752.tif 000099